КЕРАМИЧЕСКАЯ МАССА
CERAMIC MASS

Изобретение относится к области технологии силикатов и касается составов керамических масс, которые могут быть использованы в производстве облицовочной плитки, стеновых изразцов.
Известна керамическая масса, содержащая, мас.%: лессовидный суглинок 70,0-90,0; каолинитовая глина 5,0-15,0; фосфорит 5,0-20,0 [1].
Задача изобретения состоит в повышении прочности изделий, полученных из керамической массы.
Технический результат достигается тем, что керамическая масса, содержащая лессовидный суглинок и каолиниговую глину, дополнительно включает триполифосфат натрия, пегматит, глинозем, причем компоненты находятся при следующем соотношении, мас.%: лессовидный суглинок 66,9-77,9; каолинитовая глина 5,0-10,0; триполифосфат натрия 0,05-0,1; пегматит 15,0-20,0; глинозем 2,0-3,0.
В таблице приведены составы керамической массы.
Компоненты
Состав, мас.%:
1
2
3
Лессовидный суглинок
77,9
72,45
66,9
Каолинитовая глина
5,0
7,5
10,0
Триполифосфат натрия
0,1
0,05
0,1
Пегматит
15,0
17,5
20,0
Глинозем
2,0
2,5
3,0
Прочность на сжатие, МПа
60-65
60-65
60-65
2
2
3
2
3
3
Для приготовления керамической массы могут быть использованы лессовидные суглинки, содержащие, мас.%: SiO 50,58-55,08; AlO 11,58-13,16; FeO 3,72-5,19; CaO 12,2-14,86; MgO 2,13-2,99; SO 0,51-0,81; п.п.п. 11,45-14,32.
2
2
3
2
2
3
Могут быть использованы каолинитовые глины, характеризующиеся следующим составом, мас.%: SiO 46,02-46,5; AlO 38,69-40,17; TiO 0,47-0,52; FeO 0,55-0,92; CaO 0,05-0,19, п.п.п. 13,34-13,97.
2
Компоненты дозируют в требуемых количествах. Пегматит и глинозем размалывают до порошкообразного состояния (удельная поверхность 3500-4000 см/г), смешивают с лессовидным суглинком, каолинитовой глиной, добавляют триполифосфат натрия и готовят керамическую массу с влажностью 9-13%. Из керамической массы прессуют облицовочную плитку или стеновые изразцы, на поверхность изделий наносят слой глазури и при температуре 1000-1050°С проводят обжиг.
Источник информации
1. SU 1548175, С04В 33/00, 1990.